BIAXIALLY ORIENTED POLYSTYRENE FILM CONTAINING SMALL RUBBER PARTICLES AND LOW RUBBER PARTICLE GEL CONTENTA biaxially oriented film has a machine direction- orientation (MDO) ratio of more than 1.2 and a transverse direction orientation (TDO) ratio of 2.0 or less, where the MDO ratio is greater than the TDO ratio; where the film contains a polymer composition containing a first high impact polystyrene (HIPS) component with a block copolymer grafted to polystyrene, a rubbery conjugated diene content of one to seven weight percent based on first HIPS weight, less than 10 weight -percent gel concentration, an average rubber particle size of between one and 0.01 micrometers, about 40 to about 90 volume percent of the rubber particles have diameters of less than about 0.4 microns and from about 10 to about 60 volume percent of the rubber particles have diameters between about 0.4 and about 2.5 microns, a majority of rubber particles with a core/shell morphology and a concentration that accounts for 30 to 100 weight- percent of the total polymer composition weight and one to five weight-percent rubbery diene based on total polymer composition weight. The film can also contain up to 70 weight percent of a general purpose polystyrene and up to 20 weight-percent of a second HIPS component that is different from the first HIPS component, both based on total polymer composition weight. The polymer composition accounts for at least 95 weight-percent of the film, with the balance of the film weight being additives.A biaxially oriented film comprising a polymer composition, said polymer composition consisting of:(a) a first high impact polystyrene (HIPS) component having:(i) a block copolymer of styrene and a rubbery conjugated diene, wherein the copolymer is grafted to a polystyrene;(ii) optionally, two weight-percent or more and 8 weight-percent or less of a rubbery conjugated diene homopolymer based on total rubber weight in the first HIPS component.(iii) a total diene-component content from the rubber component of one weight percent or more and seven weight percent or less based on total weight of the first HIPS component;(iv) less than 10 wt% gel concentration by methyl ethyl ketone/methanol extraction;(v) an average rubber particle size of less than 1.0 micrometers and 0.01 micrometers or more; (vi) about 40 to about 90 volume percent of the rubber particles with diameters of less than about 0.4 microns and from about 10 to about 60 volume percent of the rubber particles with diameters between about 0.4 and about 2.5 microns;(vii) a majority of rubber particles with a core/shell morphology; (viii) a concentration that accounts for 100 percent by weight (wt%) or less and 30 wt% or more relative to the polymer composition weight and that provides one or more and five or less percent by weight of rubbery diene weight relative to total composition weight; and(b) a general purpose polystyrene having a weight-average molecular weight of more than200,000 grains per mole and 350,000 grams per mole or less and that is present at a concentration of zero wt% or more and 70 wt% or less relative to the polymer composition weight; and(c) a second HIPS component different than (a) and that is present at a concentration of zero wt% or more and 20 wt% or less relative to the polymer composition weight; wherein, the total combination of (a) , (b) and (c) accounts for 100 wt% of the polymer composition; the polymer composition accounts for at least 95 wt% of the biaxially oriented film weight with the balance to 100 wt% selected from additives; and wherein the film has a MDO ratio of more than 1.2 and a TDO ratio of 2.0 or less and wherein the MDO ratio is greater than the TDO ratio.
작은 고무 입자 및 낮은 고무 입자 겔 함량을 갖는 이축배향 폴리스티렌 필름본 발명의 이축 배향 필름은 기계 방향 배향 (MDO) 비가 1.2 초과이고 가로 방향 배향 (TDO) 비가 2.0 이하이고 상기 MDO 비가 TDO 비보다 크며, 상기 필름은, 폴리스티렌에 그라프팅된 블록 공중합체를 갖는 제1 고충격 폴리스티렌 (HIPS) 성분, 제1 HIPS 중량을 기준으로 1 내지 7 중량％의 고무질 공액 디엔 함량, 10 중량％ 미만의 겔 농도, 1 내지 0.01 마이크로미터의 평균 고무 입자 크기, 직경이 약 0.4 마이크로미터 미만인 약 40 내지 약 90 부피％의 고무 입자 및 직경이 약 0.4 내지 약 2.5 마이크로미터인 약 10 내지 약 60 부피％의 고무 입자, 코어/쉘 형태를 갖는 대부분의 고무 입자, 및 총 중합체 조성물 중량의 30 내지 100 중량％를 차지하고 총 중합체 조성물 중량을 기준으로 고무질 디엔이 1 내지 5 중량％를 차지하는 농도를 갖는 중합체 조성물을 함유한다. 상기 필름은 또한 총 중합체 조성물 중량을 기준으로 70 중량％ 이하의 범용 폴리스티렌 및 20 중량％ 이하의 제2 HIPS 성분 (제1 HIPS 성분과 상이함)을 함유할 수 있다. 중합체 조성물은 첨가제로 필름 중량의 균형을 맞추면서 필름의 95 중량％ 이상을 차지한다.(a) (i) 폴리스티렌에 그라프팅된, 스티렌과 고무질 공액 디엔의 블록 공중합체; (ii) 임의로, 제1 HIPS 성분 중 총 고무 중량을 기준으로 2 중량％ 이상 및 8 중량％ 이하의 고무질 공액 디엔 단독중합체; (iii) 제1 HIPS 성분의 총 중량을 기준으로 1 중량％ 이상 및 7 중량％ 이하의 고무 성분 중의 총 디엔 성분 함량; (iv) 메틸 에틸 케톤/메탄올 추출에 의한 10 중량％ 미만의 겔 농도; (v) 1.0 마이크로미터 미만 및 0.01 마이크로미터 이상의 평균 고무 입자 크기; (vi) 직경이 약 0.4 마이크로미터 미만인 약 40 내지 약 90 부피％의 고무 입자 및 직경이 약 0.4 내지 약 2.5 마이크로미터인 약 10 내지 약 60 부피％의 고무 입자; (vii) 코어/쉘 형태를 갖는 대부분의 고무 입자; (viii) 중합체 조성물 중량에 대해 100 중량％ 이하 및 30 중량％ 이상을 차지하고, 총 조성물 중량에 대해 1 중량％ 이상 및 5 중량％ 이하의 고무질 디엔 중량을 제공하는 농도 를 갖는 제1 고충격 폴리스티렌 (HIPS) 성분; (b) 1 몰 당 200,000 g 초과 및 1 몰 당 350,000 g 이하의 중량 평균 분자량을 갖고, 중합체 조성물 중량에 대해 0 중량％ 이상 및 70 중량％ 이하의 농도로 존재하는 범용 폴리스티렌; 및 (c) (a)와는 상이하고, 중합체 조성물 중량에 대해 0 중량％ 이상 및 20 중량％ 이하의 농도로 존재하는 제2 HIPS 성분 으로 이루어진 중합체 조성물을 포함하며, 상기 (a), (b) 및 (c)의 총 조합이 중합체 조성물의 100 중량％를 차지하고, 중합체 조성물이 이축 배향 필름 중량의 95 중량％ 이상을 차지하며 첨가제로부터 선택된 나머지와 함께 100 중량％가 되고, 필름의 MDO 비가 1.2 초과이고 TDO 비가 2.0 이하이고 상기 MDO 비가 TDO 비보다 큰 것인 이축 배향 필름.